"下記の一般式1で表されることを特徴とするベンゾトリアゾール誘導体を含む有機蛍光色素。一般式1[式中R1は水素原子、ハロゲン原子、炭素数1~8のアルキル基、炭素数1~8のアルコキシ基又はヒドロキシル基を表す。式中R2は炭素数1~20のアルキル基を表す。]上記一般式1におけるR1が水素原子であり、R2が炭素数1~8のアルキル基である請求項1記載の有機蛍光色素。樹脂に、請求項1、2のいずれかの項に記載の有機蛍光色素を配合した蛍光性樹脂組成物。これらの化合物のモル吸光係数は大きいと言えるが、蛍光量子効率は十分大きいと言えず、400nm付近で発光する青色有機蛍光色素では特に小さい。結果として、上記の各用途で十分に満足できる発光を得ることが出来ず、また、蛍光強度を高めるために有機蛍光色素の添加量を増やした場合に濃度消光が起こったり、樹脂に添加する場合はブリードアウトが生じやすくなる問題がある。そこで本発明における課題は、400nm付近で強い発光を示し、さらに樹脂に添加した場合にその蛍光特性が優れている有機蛍光色素を提供することにある。本発明では、下記一般式1で示されるベンゾトリアゾール誘導体化合物を、有機蛍光色素及び蛍光性樹脂組成物として用いることを上記課題の主要な解決手段とする。一般式1[式中R1は水素原子、ハロゲン原子、炭素数1~8のアルキル基、炭素数1~8のアルコキシ基又はヒドロキシル基を表す。式中R2は炭素数1~20のアルキル基を表す。]上記一般式1で示されるベンゾトリアゾール誘導体化合物は、好ましくはR1が水素原子であり、R2が炭素数1~8のアルキル基で表される化合物である。本発明の有機蛍光色素に用いる一般式1のベンゾトリアゾール誘導体は、400nm付近で発光を示し、モル吸光係数が約26000であり、蛍光量子効率が約90であるため、従来技術の課題を解決し得る有機蛍光色素及び樹脂組成物として有用である。以下に本発明につき詳細に説明する。本発明は有機蛍光色素及び樹脂組成物として、下記一般式1によって示す化合物を用いたものである。以下に上記一般式1において表される化合物について説明する。一般式1一般式1中、該任意の置換基の例としてR1は、水素原子;フッ素、塩素、ヨウ素などのハロゲン原子;メチル基、エチル基、プロピル基、イソプロピル基、n-ブチル基、イソブチル基、sec-ブチル基、tert-ブチル基、n-ヘキシル基、n-オクチル基、2-エチルヘキシル基等の置換されても良い炭素数1~8の直鎖または分岐のアルキル基;メトキシ基、エトキシ基、プロポキシ基、イソプロポキシ基、n-ブトキシ基、イソブトキシ基、sec-ブトキシ基、tert-ブトキシ基、n-ヘキシルオキシ基、n-オクチルオキシ基、2-エチルヘキシルオキシ基などの置換されても良い炭素数1~8の直鎖または分岐のアルコキシ基またはヒドロキシル基が挙げられる。R2はメチル基、エチル基、プロピル基、イソプロピル基、n-ブチル基、イソブチル基、sec-ブチル基、tert-ブチル基、n-ヘキシル基、n-オクチル基、2-エチルヘキシル基、n-デシル基、n-ドデシル基、n-ヘキサデシル基、n-エイコシル基等の置換されても良い炭素数1~20の直鎖または分岐のアルキル基が挙げられる。本発明の有機蛍光色素に用いるベンゾトリアゾール誘導体化合物一般式1としては、例えば、次に示すものを挙げることができる。2-4-メトキシフェニル-2H-ベンゾトリアゾール、5-クロロ-2-4-メトキシフェニル-2H-ベンゾトリアゾール、2-4-メトキシフェニル-5-メチル-2H-ベンゾトリアゾール、5-メトキシ-2-4-メトキシフェニル-2H-ベンゾトリアゾール、2-4-メトキシフェニル-2H-ベンゾトリアゾール-5-オール、2-4-オクチルオキシフェニル-2H-ベンゾトリアゾール、5-クロロ-2-4-オクチルオキシフェニル-2H-ベンゾトリアゾール、5-メチル-2-4-オクチルオキシフェニル-2H-ベンゾトリアゾール、5-メトキシ-2-4-オクチルオキシフェニル-2H-ベンゾトリアゾール、2-4-オクチルオキシフェニル-2H-ベンゾトリアゾール-5-オール、2-4-エイコシルオキシフェニル-2H-ベンゾトリアゾール、5-クロロ-2-4-エイコシルオキシフェニル-2H-ベンゾトリアゾール、2-4-エイコシルオキシフェニル-5-メチル-2H-ベンゾトリアゾール、2-4-エイコシルオキシフェニル-5-メトキシ-2H-ベンゾトリアゾール、2-4-エイコシルオキシフェニル-2H-ベンゾトリアゾール-5-オール等。上記の置換基の中でも、好ましくはR1が水素原子であり、R2が炭素数1~8のアルキル基である。R1が水素原子でありR2が炭素数1のアルキル基である2-4-メトキシフェニル-2H-ベンゾトリアゾールと、R1が水素原子であり、R2が炭素数8のアルキル基である2-4-オクチルオキシフェニル-2H-ベンゾトリアゾールについては、高い蛍光量子効率を有することが実施例で実証されている。本発明の有機蛍光色素は、前記ベンゾトリアゾール誘導体化合物一般式1に含まれる1の化合物のみ使用することもできるし、また前記化合物一般式1に含まれる2以上の化合物を混合して用いることもできる。またその他の蛍光性有機化合物と混合して用いることもできる。本発明の有機蛍光色素に用いるベンゾトリアゾール誘導体化合物一般式1は、従来公知の方法によって合成することができる。すなわち、下記化2~化6に示した反応式のように、ニトロアニリン類をジアゾ化し、常法によりパラヒドロキシ安息香酸とカップリングし、得られるニトロフェニルアゾ化合物を還元してベンゾトリアゾール誘導体とし、さらにハロゲン化アルキル又は硫酸エステルを用いてアルコキシ化して目的とするベンゾトリアゾール誘導体を合成できる。有機蛍光色素は樹脂中に添加されて使用されることが多く、本発明の有機蛍光色素に用いるベンゾトリアゾール誘導体化合物も同様に樹脂中に添加して用いられる。前記ベンゾトリアゾール誘導体化合物を配合可能な樹脂は特に限定されるわけではないが、例えば、ポリエチレン、ポリプロピレン、ポリブテン、ポリペンテン、ポリ3-メチルブチレン、ポリメチルペンテンなどのα-オレフィン重合体またはエチレン-酢酸ビニル共重合体、エチレン-プロピレン共重合体などのポリオレフィン、ポリ塩化ビニル、ポリ臭化ビニル、ポリフッ化ビニル、塩素化ポリエチレン、塩素化ポリプロピレン、臭素化ポリエチレン、塩化ゴム、塩化ビニル-酢酸ビニル共重合体、塩化ビニル-エチレン共重合体、塩化ビニル-プロピレン共重合体、塩化ビニル-スチレン共重合体、塩化ビニル-イソブチレン共重合体、塩化ビニル-塩化ビニリデン共重合体、塩化ビニル-スチレン-無水マレイン酸三元共重合体、塩化ビニル-スチレン-アクリロニトリル三元共重合体、塩化ビニル-ブタジエン共重合体、塩化ビニル-イソブチレン共重合体、塩化ビニル-塩素化プロピレン共重合体、塩化ビニル-塩化ビニリデン-酢酸ビニル三元共重合体、塩化ビニル-アクリル酸エステル共重合体、塩化ビニル-マレイン酸エステル共重合体、塩化ビニル-メタクリル酸エステル共重合体、塩化ビニル-アクリロニトリル共重合体、内部可塑性ポリ塩化ビニルなどの含ハロゲン合成樹脂、石油樹脂、クマロン樹脂、ポリスチレン、スチレンと他の単量体無水マレイン酸、ブタジエン、アクリロニトリルなどとの共重合体、アクリロニトリル-ブタジエン-スチレン樹脂、アクリル酸エステル-ブタジエン-スチレン樹脂、メタクリル酸エステル-ブタジエン-スチレン樹脂などのスチレン系樹脂、ポリ酢酸ビニル、ポリビニルアルコール、ポリビニルホルマール、ポリビニルブチラール、アクリル樹脂、メタクリレート樹脂、ポリアクリロニトリル、ポリフェニレンオキシド、ポリカーボネート、変性ポリフェニレンオキシド、ポリアセタール、フェノール樹脂、尿素樹脂、メラミン樹脂、エポキシ樹脂、シリコン樹脂、ポリエチレンテレフタレート、強化ポリエチレンテレフタレート、ポリブチレンテレフタレート、ポリスルホン系樹脂、ポリエーテルスルホン、ポリフェニレンスルフィド、ポリエーテルケトン、ポリエーテルイミド、ポリオキシベンゾイル、ポリイミド、ポリマレイミド、ポリアミドイミド、アルキド樹脂、アミノ樹脂、ビニル樹脂、水溶性樹脂、粉体塗料用樹脂、ポリアミド樹脂、ポリウレタン樹脂、不飽和ポリエステル樹脂等を挙げることができる。前記ベンゾトリアゾール誘導体化合物は、樹脂に対して0001~1.0重量、好ましくは001~0.2重量の範囲で使用されることが好ましい。添加量が少なすぎると十分な発光が得られず、また、多すぎるとブリードアウトや濃度消光が起こるからである。以下に本発明で用いたベンゾトリアゾール誘導体化合物の合成法及び化合物の特性を示す。ただし合成方法はこれに限定されるものではない。製造例[中間体;4-2H-ベンゾトリアゾール-2-イルフェノールの合成]500mlの4つ口フラスコに玉付きコンデンサー、温度計、撹拌装置を取り付け、オルソニトロアニリン30.4g0.220モル、62.5硫酸50.8g0.324モルを入れて溶解させ、撹拌させながら170mlの水を加えた。これに36亜硝酸ナトリウム水溶液43.4g0.226モルを3~7°Cで滴下し、同温度で2時間撹拌してジアゾニウム塩水溶液を290g得た。2000mlの4つ口フラスコに玉付きコンデンサー、温度計、撹拌装置を取り付け、水470ml、水酸化ナトリウム10.0g0.250モル、炭酸ナトリウム11.5g0.109モル、パラヒドロキシ安息香酸31.3g0.227モルを入れて混合し、ジアゾニウム塩水溶液を3~7°Cで滴下し、同温度で4時間撹拌した。生成した沈殿物をろ過、水洗、乾燥し、4-2-ニトロフェニルアゾフェノールを49.2g得た。1000mlの4つ口フラスコに玉付きコンデンサー、温度計、撹拌装置を取り付け、4-2-ニトロフェニルアゾフェノール49.2g0.202モル、イソプロピルアルコール175ml、水200ml、水酸化ナトリウム17.6g0.440モル、ハイドロキノン0.4gを入れて溶解させ、60ヒドラジン水和物18.4g0.220モルを70~75°Cで滴下し、同温度で2時間撹拌させ、62.5硫酸でpH3に調整し、生成した沈殿物をろ過、水洗、乾燥し、4-2H-ベンゾトリアゾール-2-イルフェノール-N-オキシドを30.9g得た。1000mlの4つ口フラスコに玉付きコンデンサー、温度計、撹拌装置を取り付け、N-オキシド体30.9g0.136モル、メチルイソブチルケトン300ml、水150ml、亜鉛末14.9g0.228モルを入れて混合し、62.5硫酸53.6g0.342モルを70~75°Cを保って滴下し、同温度で1時間撹拌した。静置して下層部の水層を分離して除去し、温水150mlで洗浄し、活性炭1.0gを加え、還流撹拌して脱色させた。熱時ろ過し、ろ液からメチルイソブチルケトンを回収した後にイソプロピルアルコール150mlを加え、25°Cまで冷却し、析出する結晶をろ過し、イソプロピルアルコールで洗浄した後に乾燥し、4-2H-ベンゾトリアゾール-2-イルフェノールを21.3g得た。収率46オルソニトロアニリンからであった。[化合物a;2-4-メトキシフェニル-2H-ベンゾトリアゾールの合成]化合物a300mlの4つ口フラスコに玉付きコンデンサー、温度計、撹拌装置を取り付け、4-2H-ベンゾトリアゾール-2-イルフェノール12.0g0.0568モル、メチルイソブチルケトン60ml、炭酸カリウム9.4g0.0680モル、ポリエチレングリコール4001.2ml、ヨウ化カリウム2.4g、ジメチル硫酸16.5g0.1308モルを入れて、120°Cで12時間還流撹拌した。水80mlを加え、50°Cで静置して下層部の水層を分離して除去し、温水40mlで洗浄し、活性炭0.5gを加え、還流撹拌して脱色させた。熱時ろ過し、ろ液からメチルイソブチルケトンを回収した後にイソプロピルアルコール40mlを加え、20°Cまで冷却し、析出する結晶をろ過し、イソプロピルアルコールで洗浄して乾燥し、白色結晶を8.4g得た。この白色結晶をトルエンで再結晶して乾燥し、2-4-メトキシフェニル-2H-ベンゾトリアゾールを4.3g得た。収率344-2H-ベンゾトリアゾール-2-イルフェノールからであった。融点は111°C。また、HPLC分析により、化合物aの純度を測定した。<測定条件>装置:L-2130株日立ハイテクノロジーズ製使用カラム:SUMIPAXODSA-2126.0×150mm5μmカラム温度:40°C移動相:メタノール/水=95/5流速:1.0ml/min<測定結果>HPLC面百純度:99.5なお、以下の実施例も本実施例と同様の測定条件でHPLC測定を行った。[化合物b;2-4-オクチルオキシフェニル-2H-ベンゾトリアゾールの合成]化合物b1000mlの4つ口フラスコに玉付きコンデンサー、温度計、撹拌装置を取り付け、4-2H-ベンゾトリアゾール-2-イルフェノール46.6g0.221モル、メチルイソブチルケトン470ml、炭酸カリウム18.9g0.137モル、ポリエチレングリコール4004.7ml、ヨウ化カリウム9.3g、n-オクチルクロライド37.4g0.252モルを入れて、120°Cで12時間還流脱水した。水200mlを加え、50°Cで静置して下層部の水層を分離して除去し、温水200mlで洗浄し、活性炭2gを加え、還流撹拌して脱色させた。熱時ろ過し、ろ液からメチルイソブチルケトンを回収した後にイソプロピルアルコール200mlを加え、20°Cまで冷却し、析出する結晶をろ過し、イソプロピルアルコールで洗浄して乾燥し、白色結晶を66.0g得た。この白色結晶をイソプロピルアルコールで再結晶して乾燥し、2-4-オクチルオキシフェニル-2H-ベンゾトリアゾールを52.7g得た。収率744-2H-ベンゾトリアゾール-2-イルフェノールからであった。融点75°C、HPLC面百純度99.8であった。実施例1,2[光学特性]上記合成で得られた化合物a実施例1および化合物b実施例2のクロロホルム中での吸収特性、また、ポリスチレン中及びポリプロピレン中の蛍光特性を表1に示す。比較例従来の有機蛍光色素である化合物c;4,4‘-ビス2-メトキシスチリルビフェニル東京化成工業株製についても上記実施例1,2同様に吸収特性及び蛍光特性を表1に示す。表1より、実施例1,2では有機蛍光色素として有用とされる10000をはるかに越える高いモル吸光係数を示し、また、400nm付近で発光を示す従来品より高い蛍光量子効率を示し、さらに各種樹脂中において、幅広い濃度で高い蛍光量子効率を示すことから、優れた有機蛍光色素であることがわかる。なお実施例および比較例の吸収スペクトル、蛍光スペクトル、樹脂フィルム成形の条件は次の通りである。<吸収スペクトル>装置:UV-2450島津製作所製測定波長:250~450nm溶媒:クロロホルム濃度:10ppmセル:1cm石英<蛍光スペクトル>装置:FP-6500日本分光製励起波長:化合物a,b320nm,化合物c370nm<ポリスチレンキャストフィルム成形>ポリスチレン原料:重合度約2000和光純薬工業製溶媒:ジクロロメタンフィルム厚:0.1mm<ポリプロピレン熱プレスフィルム成形>[混練]ポリプロピレン原料:サンアロマー株製PX600N4kg化合物:8g押し出し機:株テクノベル製二軸押出機KZW31-42MG-01R温度:180°C[熱プレス]射出成型機:東洋機械金属株製S80IV温度:210°Cフィルム厚:1mm"